(57)【要約】  ガラス製造装置および方法は、成形装置と、溶融および供給構成部材とを含む。その溶融および供給構成部材は、第１の方向にその溶融および供給構成部材に少なくとも一部に沿って延在する供給経路に沿って溶融ガラスを流すように構成されている。その成形装置は、第１の方向に対してある角度の縦方向に延在する。
2019518703.tif 000002
【特許請求の範囲】
【請求項１】
ガラス物品製造装置において、
成形装置と、
溶融および供給構成部材であって、第１の方向に該溶融および供給構成部材の少なくとも一部に沿って延在する供給経路に沿って溶融ガラスを流すように構成された溶融および供給構成部材と、
を備え、
前記成形装置は、前記第１の方向に対してある角度の縦方向に延在する、ガラス製造装置。
【請求項２】
第２の方向に延在するシート搬送構成部材をさらに備える、請求項１記載のガラス物品製造装置。
【請求項３】
前記溶融および供給構成部材は、出口導管と流体連結した供給槽を含み、前記成形装置は、入口導管と流体連結した成形体を含み、前記ガラス物品製造装置は、溶融ガラスを前記第１の方向に沿って前記供給槽に流れ込ませるように構成されており、溶融ガラスを前記縦方向に沿って前記成形体に流れ込ませるように構成されている、請求項１または２記載のガラス物品製造装置。
【請求項４】
前記第２の方向が前記第１の方向とほぼ同じである、請求項２記載のガラス物品製造装置。
【請求項５】
前記第２の方向が前記第１の方向とほぼ反対である、請求項２記載のガラス物品製造装置。
【請求項６】
前記成形装置の高さが、前記縦方向および横断方向の少なくとも一方において独立して調節可能である、請求項１から５いずれか１項記載のガラス物品製造装置。
【請求項７】
ガラス物品を製造する方法において、
溶融および供給構成部材であって、第１の方向に該溶融および供給構成部材の少なくとも一部に沿って延在する供給経路に沿って溶融ガラスを流すように構成された溶融および供給構成部材に沿ってガラス溶融物を処理する工程、および
前記ガラス溶融物を成形装置内で処理する工程、
を含み、
前記成形装置は、前記第１の方向に対してある角度の縦方向に延在する、方法。
【請求項８】
第２の方向に延在するシート搬送構成部材に沿ってガラスリボンおよびシートの少なくとも一方を処理する工程をさらに含む、請求項７記載の方法。
【請求項９】
前記溶融および供給構成部材は、出口導管と流体連結した供給槽を含み、前記成形装置は、入口導管と流体連結した成形体を含み、前記ガラス物品製造装置は、溶融ガラスを前記第１の方向に沿って前記供給槽に流れ込ませるように構成されており、溶融ガラスを前記縦方向に沿って前記成形体に流れ込ませるように構成されている、請求項７または８記載の方法。
【請求項１０】
前記第２の方向が前記第１の方向とほぼ同じである、請求項８記載の方法。
【請求項１１】
前記第２の方向が前記第１の方向とほぼ反対である、請求項８記載の方法。
【請求項１２】
前記成形装置の高さが、前記縦方向および横断方向の少なくとも一方において独立して調節可能である、請求項７から１１いずれか１項記載の方法。
【発明の詳細な説明】
【優先権】
【０００１】
本出願は、その内容が依拠され、ここに全て引用される、２０１６年６月２３日に出願された米国仮特許出願第６２／３５３８８１号の米国法典第３５編第１１９条の下での優先権の恩恵を主張するものである。
【技術分野】
【０００２】
本開示は、広く、ガラス物品を製造するための装置および方法に関し、より詳しくは、多数の供給方向を有する、ガラス物品を製造するための装置および方法に関する。
【背景技術】
【０００３】
テレビ、並びに電話やタブレットなどの携帯型装置を含む、ディスプレイ用途のためのガラスシートなどのガラス物品の製造において、ガラス物品の製造に使用される過程および装置の効率および融通性を増す必要が引き続きある。
【発明の概要】
【０００４】
ここに開示された実施の形態は、ガラス物品製造装置を含む。その装置は、成形装置と、溶融および供給構成部材であって、第１の方向にその溶融および供給構成部材の少なくとも一部に沿って延在する供給経路に沿って溶融ガラスを流すように構成された溶融および供給構成部材とを備える。その成形装置は、第１の方向に対してある角度の縦方向に延在する。
【０００５】
ここに開示された実施の形態は、ガラス物品を製造する方法も含む。その方法は、溶融および供給構成部材であって、第１の方向にその溶融および供給構成部材の少なくとも一部に沿って延在する供給経路に沿って溶融ガラスを流すように構成された溶融および供給構成部材に沿ってガラス溶融物を処理する工程を含む。この方法は、そのガラス溶融物を成形装置内で処理する工程も含む。その成形装置は、第１の方向に対してある角度の縦方向に延在する。
【０００６】
ここに開示された実施の形態の追加の特徴および利点は、以下の詳細な説明に述べられており、一部は、その説明から当業者に容易に明白となるか、または以下の詳細な説明、特許請求の範囲、並びに添付図面を含む、ここに記載されたような開示の実施の形態を実施することによって、認識されるであろう。
【０００７】
先の一般的な説明および以下の詳細な説明の両方とも、請求項に記載された実施の形態の性質および特徴を理解するための概要または骨子を与えることを目的とした実施の形態を提示していることを理解すべきである。添付図面は、さらなる理解を与えるために含まれ、本明細書に包含され、その一部を構成する。図面は、本開示の様々な実施の形態を示しており、説明と共に、その原理と作動を説明する働きをする。
【図面の簡単な説明】
【０００８】
【図１】例示のフュージョンダウンドロー式ガラス製造装置および過程の説明図
【図２】図１の例示の装置および過程の実施の形態であって、シート搬送構成部材が、ここに記載されたような第１の方向に対してほぼ垂直の第２の方向に延在するように成形装置が向けられている実施の形態の上面図
【図３】成形装置の縦方向とここに記載されたような第１の方向との間の角度、並びに供給容器の出口導管に対する成形装置の入口導管の向きの関係を示す分解上面図
【図４】図１の例示の装置および過程の代わりの実施の形態であって、シート搬送構成部材が、ここに記載されたような第１の方向とほぼ同じ第２の方向に延在するように成形装置が向けられている代わりの実施の形態の上面図
【図５】図１の例示の装置および過程の代わりの実施の形態であって、シート搬送構成部材が、ここに記載されたような第１の方向とほぼ反対の第２の方向に延在するように成形装置が向けられている代わりの実施の形態の上面図
【図６】ここに開示された実施の形態による成形装置であって、その高さが、縦方向と横断方向の少なくとも一方で独立して調節できる成形装置の上面切り欠き図
【発明を実施するための形態】
【０００９】
ここで、その例が添付図面に示されている、本開示の現在好ましい実施の形態を詳しく参照する。できるときはいつでも、同じまたは同様の部分を称するために、図面に亘り、同じ参照番号が使用される。しかしながら、本開示は、多くの異なる形態で具体化されることがあり、ここに述べられた実施の形態に限定されると考えるべきではない。
【００１０】
範囲は、「約」１つの特定の値から、および／または「約」別の特定の値まで、としてここに表現することができる。そのような範囲が表現された場合、別の実施の形態は、その１つの特定の値から、および／または他方の特定の値までを含む。同様に、値が、例えば、「約」という先行詞を使用して、近似として表現されている場合、その特定の値は別の実施の形態を形成することが理解されよう。複数の範囲の各々の端点は、他方の端点に関してと、他方の端点とは関係なくの両方で有意であることがさらに理解されよう。
【００１１】
ここに使用されるような方向の用語−例えば、上、下、右、左、前、後、上部、底部−は、描かれた図面に関してのみ使用され、絶対的な方向を暗示する意図はない。
【００１２】
特に明記のない限り、ここに述べられたどの方法も、その工程が特定の順序で行われることが要求されることも、どの装置についても、特定の方向が要求されることも決して意図されていない。したがって、方法の請求項が、その工程がしたがうべき順序を実際に述べていない場合、またはどの装置の請求項も、個々の構成部材に対する順序または向きを実際の列挙していない場合、もしくはそれらの工程が特定の順序に限定されるべきことが請求項または説明に他に具体的に述べられていない場合、または装置の構成部材に対する特定の順序または向きが請求項または説明に列挙されていない場合、どの点に関しても、順序または向きが暗示されていることは決して意図されていない。これは、工程、オペレーショナルフローの配列、構成部材の順序、または構成部材の向きに関する論理事項；文法構成または句読点に由来する単純な意味、および；明細書に記載された実施の形態の数またはタイプを含む、解釈のどの考えられる不明確な基準(non-express basis)にも適用する。
【００１３】
ここに用いられているように、名詞は、文脈がそうではないと明白に示していない限り、複数の対象も含む。それゆえ、例えば、ある構成部材に対する言及は、文脈がそうではないと明白に示していない限り、そのような構成部材を２つ以上有する態様を含む。
【００１４】
例示のガラス製造装置１０が、図１に示されている。ある例では、ガラス製造装置１０は、溶融槽１４を含み得るガラス溶融炉１２を備えることができる。ガラス溶融炉１２は、溶融槽１４に加え、必要に応じて、原材料を加熱し、その原材料を溶融ガラスに転化させる加熱素子（例えば、燃焼バーナまたは電極）などの１つ以上の追加の構成部材を含み得る。別の例では、ガラス溶融炉１２は、溶融槽の近傍からの熱損失を低下させる熱管理装置（例えば、断熱構成部材）を含むことがある。さらに別の例では、ガラス溶融炉１２は、原材料のガラス溶融物への溶融を促進する電子装置および／または電気機械装置を含むことがある。さらにまた、ガラス溶融炉１２は、支持構造（例えば、支持筐体、支持部材など）または他の構成部材を含むことがある。
【００１５】
ガラス溶融槽１４は、典型的に、耐火セラミック材料、例えば、アルミナまたはジルコニアを含む耐火セラミック材料などの耐火材料から作られる。ある例では、ガラス溶融槽１４は、耐火セラミックレンガから構成されることがある。ガラス溶融槽１４の特定の実施の形態が、以下により詳しく記載されている。
【００１６】
ある例では、前記ガラス溶融炉は、ガラス基板、例えば、連続長のガラスリボンを製造するためのガラス製造装置の構成部材として組み込まれることがある。ある例では、本開示のガラス溶融炉は、スロットドロー装置、フロート浴装置、フュージョン法などのダウンドロー装置、アップドロー装置、圧延装置、管延伸装置またはここに開示された態様から恩恵を受けるであろう任意の他のガラス製造装置を含むガラス製造装置の構成部材として組み込まれることがある。一例として、図１は、個々のガラスシートに後で加工されるためのガラスリボンをフュージョンドローするためのフュージョンダウンドロー式ガラス製造装置１０の構成部材としてのガラス溶融炉１２を概略示している。
【００１７】
ガラス製造装置１０（例えば、フュージョンダウンドロー装置１０）は、必要に応じて、ガラス溶融槽１４に対して上流に配置された上流ガラス製造装置１６を備えることができる。ある例では、上流ガラス製造装置１６の一部または全体が、ガラス溶融炉１２の部分として組み込まれることがある。
【００１８】
図の例に示されるように、上流ガラス製造装置１６は、貯蔵容器１８、原材料供給装置２０およびその原材料供給装置に接続されたモータ２２を備えることができる。貯蔵容器１８は、矢印２６で示されるように、ガラス溶融炉１２の溶融槽１４に供給され得るある量の原材料２４を貯蔵するように構成されることがある。原材料２４は、典型的に、１種類以上のガラス形成金属酸化物および１種類以上の改質剤を含む。ある例では、原材料供給装置２０は、原材料供給装置２０が貯蔵容器１８から溶融槽１４に所定量の原材料２４を供給するように、モータ２２で駆動することができる。別の例では、モータ２２は、溶融槽１４の下流で感知された溶融ガラスのレベルに基づいて制御された速度で原材料２４を導入するように、原材料供給装置２０を駆動することができる。溶融槽１４内の原材料２４は、その後、加熱されて、溶融ガラス２８を形成することができる。
【００１９】
ガラス製造装置１０は、必要に応じて、ガラス溶融炉１２に対して下流に配置された下流ガラス製造装置３０も備えることができる。ある例では、下流ガラス製造装置３０の一部は、ガラス溶融炉１２の部分としてと組み込まれることがある。ある例では、下記に述べられる第１の結合導管３２、または下流ガラス製造装置３０の他の部分が、ガラス溶融炉１２の部分として組み込まれることがある。第１の結合導管３２を含む、その下流ガラス製造装置の構成要素は、貴金属から形成されることがある。適切な貴金属の例としては、白金、イリジウム、ロジウム、オスミウム、ルテニウムおよびパラジウム、またはその合金からなる金属の群より選択される白金族金属が挙げられる。例えば、そのガラス製造装置の下流の構成部材は、約７０から約９０質量％の白金および約１０から約３０質量％のロジウムを含む白金・ロジウム合金から形成されることがある。しかしながら、他の適切な金属としては、モリブデン、パラジウム、レニウム、タンタル、チタン、タングステンおよびその合金が挙げられる。
【００２０】
下流のガラス製造装置３０は、溶融槽１４から下流に位置し、上述した第１の結合導管３２によって溶融槽１４に結合される、清澄槽３４などの、第１の状態調節（すなわち、処理）槽を含むことができる。ある例では、溶融ガラス２８は、第１の結合導管３２を通じて、溶融槽１４から清澄槽３４に重力送りされることがある。例えば、重力により、溶融ガラス２８が溶融槽１４から清澄槽３４まで第１の結合導管３２の内部通路を通過することができる。しかしながら、他の状態調節槽が、溶融槽１４の下流に、例えば、溶融槽１４と清澄槽３４との間に、配置されてもよいことを理解すべきである。いくつかの実施の形態において、状態調節槽が溶融槽と清澄槽との間に用いられることがあり、ここで、第１の溶融槽からの溶融ガラスは、さらに加熱されて、溶融過程を継続する、または清澄槽に入る前に、溶融槽内の溶融ガラスの温度より低い温度に冷却される。
【００２１】
様々な技術によって、清澄槽３４内の溶融ガラス２８から気泡を除去することができる。例えば、原材料２４は、加熱されたときに、化学還元反応を経て、酸素を放出する酸化スズなどの多価成分（すなわち、清澄剤）を含むことがある。他の適切な清澄剤としては、制限なく、ヒ素、アンチモン、鉄およびセリウムが挙げられる。清澄槽３４は、溶融槽の温度より高い温度に加熱され、それによって、溶融ガラスと清澄剤を加熱する。その清澄剤の温度誘発化学還元により生じる酸素気泡が清澄槽内の溶融ガラスを通って上昇し、ここで、溶融炉内で生成された溶融ガラス中の気体は、清澄剤により生じた酸素気泡中に拡散または融合し得る。次に、拡大した気泡は、清澄槽内の溶融ガラスの自由表面まで上昇し、その後、清澄槽から排出することができる。その酸素気泡は、さらに、清澄槽内の溶融ガラスの機械的混合を誘発することができる。
【００２２】
下流のガラス製造装置３０は、溶融ガラスを混合するための混合槽３６などの別の状態調節槽をさらに含むことができる。混合槽３６は、清澄槽３４の下流に位置することがある。混合槽３６を使用して、均質なガラス溶融組成物を提供し、それによって、清澄槽から出た清澄済み溶融ガラス内にそうしなければ存在するかもしれない化学的または熱的不均一の脈理を減少させることができる。図から分かるように、清澄槽３４は、第２の結合導管３８により混合槽３６に結合されることがある。ある例では、溶融ガラス２８は、第２の結合導管３８により清澄槽３４から混合槽３６に重力送りされることがある。例えば、重力により、溶融ガラス２８が清澄槽３４から混合槽３６まで第２の結合導管３８の内部通路を通過することができる。混合槽３６が清澄槽３４の下流に示されているが、混合槽３６は、清澄槽３４の上流に配置されても差し支えないことに留意すべきである。いくつかの実施の形態において、下流のガラス製造装置３０は、多数の混合槽、例えば、清澄槽３４の上流の混合槽および清澄槽３４の下流の混合槽を含むことがある。これらの多数の混合槽は、同じ設計のものであっても、異なる設計のものであってもよい。
【００２３】
下流のガラス製造装置３０は、混合槽３６の下流に配置することができる供給槽４０などの別の状態調節槽をさらに含むことができる。供給槽４０は、下流の成形装置に供給すべき溶融ガラス２８を状態調節することができる。例えば、供給槽４０は、出口導管４４によって溶融ガラス２８の成形体４２への一貫した流れを調節するおよび／または提供するための蓄積装置および／または流量調整器の機能を果たすことができる。図から分かるように、混合槽３６は、第３の結合導管４６により供給槽４０に結合することができる。ある例では、溶融ガラス２８は、第３の結合導管４６により混合槽３６から供給槽４０に重力送りされることがある。例えば、重力は、溶融ガラス２８を混合槽３６から供給槽４０まで第３の結合導管４６の内部通路に押し通すことができる。
【００２４】
下流のガラス製造装置３０は、上述した成形体４２および入口導管５０を含む成形装置４８をさらに備えることができる。出口導管４４は、溶融ガラス２８を供給槽４０から成形装置４８の入口導管５０に供給するように配置することができる。例えば、例では、出口導管４４は、入口導管５０内に入れ子にされ、その内面から間隙を介し、それによって、出口導管４４の外面と入口導管５０の内面との間に位置する溶融ガラスの自由表面を提供することができる。フュージョンダウンドロー式ガラス製造装置における成形体４２は、成形体の上面に配置された樋５２およびその成形体の底縁５６に沿って延伸方向に集束する集束成形面５４を備えることができる。供給槽４０、出口導管４４および入口導管５０を通って成形体の樋に供給される溶融ガラスは、その樋の側壁から溢れ、溶融ガラスの別個の流れとして集束する成形面５４に沿って下降する。溶融ガラスの別個の流れは、底縁５６の下でそれに沿って接合して、ガラスが冷え、ガラスの粘度が増加するときのガラスリボンの寸法を制御するために、重力、エッジロール７２および牽引ロール８２などにより、ガラスリボンに張力を印加することによって、底縁５６から延伸方向６０に延伸される１つのガラスリボン５８を生成する。したがって、ガラスリボン５８は、粘弾性移行を経て、機械的性質を獲得し、これにより、ガラスリボン５８に安定な寸法特徴が与えられる。ガラスリボン５８は、いくつかの実施の形態において、ガラスリボンの弾性領域においてガラス分割装置１００によって、個々のガラスシート６２に分割されることがある。次に、ロボット６４が、保持器具６５を使用して、個々のガラスシート６２をコンベヤシステムに移送することができ、その後、個々のガラスシートをさらに処理することができる。
【００２５】
図２は、成形装置４８から出るガラスリボンおよびシートの少なくとも一方を処理するために使用できるシート搬送構成部材１５０を含む、図１のガラス製造装置の実施の形態の上面図である。図２に示された実施の形態において、出口導管４４の上流の、それを含む構成要素は、溶融および供給構成部材１４０を含む。図２に示されるように、そのガラス製造装置は、供給経路に沿って溶融ガラスを流すように構成されており、その経路は、第１の方向Ｄ１に沿って、溶融および供給構成部材１４０の全体に沿ってなど、溶融および供給構成部材１４０の少なくとも一部に沿って延在し得る。例えば、Ｄ１に沿って延在する供給経路は、少なくとも、混合槽３６から供給槽４０まで延在し得る。Ｄ１に沿って延在する供給経路は、溶融槽１４から供給槽４０までを含み、貯蔵容器１８から供給槽４０までをさらに含む、清澄槽３４から供給槽４０までなどの、溶融および供給構成部材１４０に沿ってより長い距離に亘り延在することもある。
【００２６】
図２に示された実施の形態における成形装置４８は、縦方向Ｌに向けられている。この実施の形態において、シート搬送構成部材１５０は、第１の方向Ｄ１に対してほぼ垂直な第２の方向Ｄ２に延在する。
【００２７】
ここに開示された実施の形態は、成形装置４８が、第１の方向Ｄ１に対してある角度の縦方向Ｌに延在するものを含む。図３は、成形装置４８の縦方向Ｌと第１の方向Ｄ１との間の角度θを示す分解上面図を示す。角度θは、約１度から約１８０度など、さらには約９０度を含む、約１度から約９０度などの、約１度から約３６０度などの、ゼロではないどのような値であっても差し支えない。
【００２８】
成形装置４８は、例えば、供給槽４０の出口導管４４に対する入口導管５０の変更可能な向きを示す、図３に示されるように、例えば、第１の方向Ｄ１に対して成形装置４８の入口導管５０の向きを変えることにより、第１の方向Ｄ１に対して角度θの縦方向Ｌに延在し得る。詳しくは、供給槽４０は、出口導管４４と流体連結しており、成形装置４８の成形体４２は入口導管５０と流体連結しており、ここで、入口導管５０は出口導管４４に対して方向付けることができる。図３から分かるように、出口導管４４および入口導管５０の両方とも、それぞれ、ほぼ円形の断面を有するので（図３の実施の形態において、入口導管５０は出口導管４４の周囲を取り囲んでいる）、入口導管５０は、出口導管４４に対して、矢印１７０で示されるように、方向付けることができる。詳しくは、入口導管５０は、約０から約１８０度の任意の角度を含む、約０から約３６０度の任意の角度など、出口導管４４および第１の方向Ｄ１に対して任意の角度で方向付けることができる。
【００２９】
成形装置４８の入口導管５０は、第１の方向Ｄ１に対して任意の角度で方向付けることができるので、成形装置４８の縦方向Ｌ（図２、４、および５に示されるように）は、第１の方向Ｄ１に対して角度θで方向付けられるように構成されている。これにより、溶融ガラスが第１の方向Ｄ１に沿って供給槽４０に流れ込み、成形装置４８の縦方向Ｌに沿って成形体４２に流れ込むことができ、それによって、第１の方向Ｄ１に対する縦方向Ｌに応じて、様々な流動方向が可能になる。例えば、図２に示されるように、成形装置４８の縦方向Ｌは、第１の方向Ｄ１とほぼ同じであることがある。あるいは、例えば、図４および５に示されるように、成形装置４８の縦方向Ｌは、第１の方向Ｄ１に対してほぼ垂直であることがある。成形装置４８の縦方向Ｌは、第１の方向Ｄ１に対して他の角度で延在することもある（図示せず）。
【００３０】
図４および５は両方とも、成形装置４８の縦方向Ｌが第１の方向Ｄ１に対してほぼ垂直である実施の形態を示しているが、それらは、それぞれ、ほぼ反対の第２の方向Ｄ２に延在するシート搬送構成部材１５０を示している。具体的に、図４は、シート搬送構成部材１５０が、第１の方向Ｄ１とほぼ同じ第２の方向Ｄ２に延在している、図１の装置の実施の形態の上面図を示している。反対に、図５は、シート搬送構成部材１５０が、第１の方向Ｄ１とほぼ反対の第２の方向Ｄ２に延在している、図１の装置の実施の形態の上面図を示している。
【００３１】
図２、４、および５は、第２の方向Ｄ２が、それぞれ、第１の方向Ｄ１と、ほぼ垂直、ほぼ同じ、およびほぼ反対である、実施の形態を示しているが、ここに開示された実施の形態は、第１の方向Ｄ１に対して約０度から約１８０度など、第２の方向Ｄ２が約０度から約３６０度に及ぶような、第２の方向Ｄ２が第１の方向Ｄ１に対して任意の角度で延在するように構成されているものを含むことを理解すべきである。
【００３２】
第１の方向Ｄ１に対する成形装置４８の向きにかかわらず、成形装置４８の高さ、および同様に成形体４２の高さは、成形体４２上のガラスの流れが、所望の特徴を有するガラスリボンの製造をもたらすように調節することができる。例えば、図６に示されるように、成形装置４８の高さは、ここに開示された方向のいずれに関する縦方向Ｌおよび横断方向Ｔのいずれか一方で独立して調節可能であり得る。そのような調節は、例えば、図６の点Ａ〜Ｄにより示されるように、成形装置４８の角位置の上に位置する、独立して調節可能な懸垂ジャッキ機構を使用して、行うことができる。
【００３３】
シート搬送構成部材１５０は、ガラスリボンまたはガラスリボンから分割された個々のシートを第２の方向Ｄ２に搬送することができる。例えば、シート搬送構成部材１５０は、いくつかの例示の実施の形態において、カテナリー区域を含むことがあり、これは、規定の掃引角度により第２の方向に対してほぼ垂直から、薄い可撓性ガラスリボンなどのガラスリボンを曲げることができる。シート搬送構成部材１５０は、洗浄構成部材、被覆構成部材、エッジ仕上げ構成部材、エッチング構成部材、および薄い可撓性ガラスリボンの場合には、巻き付け構成部材（図示せず）などの、他のリボンまたはシート仕上げ、検査、および／または包装構成部材をさらに含むことがある。
【００３４】
第１の方向に対してある角度の縦方向に延在する成形装置を含む、ここに開示された実施の形態は、特に、第２の方向が流動方向と同じまたは反対であるように構成されている場合、施設空間のより効率的な使用を含む、以前より公知のガラス物品製造装置および方法を上回るいくつかの利点を可能にすることができる。ここに開示された実施の形態は、勾配であって、存在することがあり、成形装置の流動方向を、そのような勾配の影響を最小にする方向に調節できるようにすることによって、供給槽の出口導管に方向的に依存することがある、粘度または組成勾配などの勾配の潜在的に望ましくない影響も低下させるであろう。これは、次に、改善された厚さまたは組成の均一性などの、改善された属性を有するガラス物品またはシートの形成をもたらし得る。
【００３５】
先の実施の形態は、フュージョンダウンドロー法に関して記載されてきたが、そのような実施の形態は、フロート法、スロットドロー法、アップドロー法、および圧延法などの、他のガラス成形法にも適用できることを理解すべきである。
【００３６】
本開示の精神および範囲から逸脱せずに、本開示の実施の形態に、様々な改変および変更を行えることが当業者に明白であろう。それゆえ、本開示は、そのような改変および変更を、それらが付随の特許請求の範囲およびその等価物の範囲内に入るという条件で包含することが意図されている。
【００３７】
以下、本発明の好ましい実施形態を項分け記載する。
【００３８】
実施形態１
ガラス物品製造装置において、
成形装置と、
溶融および供給構成部材であって、第１の方向に該溶融および供給構成部材の少なくとも一部に沿って延在する供給経路に沿って溶融ガラスを流すように構成された溶融および供給構成部材と、
を備え、
前記成形装置は、前記第１の方向に対してある角度の縦方向に延在する、ガラス製造装置。
【００３９】
実施形態２
第２の方向に延在するシート搬送構成部材をさらに備える、実施形態１に記載のガラス物品製造装置。
【００４０】
実施形態３
前記溶融および供給構成部材は、出口導管と流体連結した供給槽を含み、前記成形装置は、入口導管と流体連結した成形体を含み、前記ガラス物品製造装置は、溶融ガラスを前記第１の方向に沿って前記供給槽に流れ込ませるように構成されており、溶融ガラスを前記縦方向に沿って前記成形体に流れ込ませるように構成されている、実施形態１に記載のガラス物品製造装置。
【００４１】
実施形態４
前記第１の方向と前記縦方向との間の角度が、約１度から約９０度に及ぶ、実施形態１に記載のガラス物品製造装置。
【００４２】
実施形態５
前記第２の方向が前記第１の方向とほぼ同じである、実施形態２に記載のガラス物品製造装置。
【００４３】
実施形態６
前記第２の方向が前記第１の方向とほぼ反対である、実施形態２に記載のガラス物品製造装置。
【００４４】
実施形態７
前記第１の方向が前記溶融および供給構成部材の全体に沿って延在している、実施形態１に記載のガラス物品製造装置。
【００４５】
実施形態８
前記成形装置の高さが、前記縦方向および横断方向の少なくとも一方において独立して調節可能である、実施形態１に記載のガラス物品製造装置。
【００４６】
実施形態９
前記シート搬送構成部材がカテナリー区域を含む、実施形態２に記載のガラス物品製造装置。
【００４７】
実施形態１０
ガラス物品を製造する方法において、
溶融および供給構成部材であって、第１の方向に該溶融および供給構成部材の少なくとも一部に沿って延在する供給経路に沿って溶融ガラスを流すように構成された溶融および供給構成部材に沿ってガラス溶融物を処理する工程、および
前記ガラス溶融物を成形装置内で処理する工程、
を含み、
前記成形装置は、前記第１の方向に対してある角度の縦方向に延在する、方法。
【００４８】
実施形態１１
第２の方向に延在するシート搬送構成部材に沿ってガラスリボンおよびシートの少なくとも一方を処理する工程をさらに含む、実施形態１０に記載の方法。
【００４９】
実施形態１２
前記溶融および供給構成部材は、出口導管と流体連結した供給槽を含み、前記成形装置は、入口導管と流体連結した成形体を含み、前記ガラス物品製造装置は、溶融ガラスを前記第１の方向に沿って前記供給槽に流れ込ませるように構成されており、溶融ガラスを前記縦方向に沿って前記成形体に流れ込ませるように構成されている、実施形態１０に記載の方法。
【００５０】
実施形態１３
前記第１の方向と前記縦方向との間の角度が、約１度から約９０度に及ぶ、実施形態１０に記載の方法。
【００５１】
実施形態１４
前記第２の方向が前記第１の方向とほぼ同じである、実施形態１１に記載の方法。
【００５２】
実施形態１５
前記第２の方向が前記第１の方向とほぼ反対である、実施形態１１に記載の方法。
【００５３】
実施形態１６
前記第１の方向が前記溶融および供給構成部材の全体に沿って延在している、実施形態１０に記載の方法。
【００５４】
実施形態１７
前記成形装置の高さが、前記縦方向および横断方向の少なくとも一方において独立して調節可能である、実施形態１０に記載の方法。
【００５５】
実施形態１８
前記シート搬送構成部材がカテナリー区域を含む、実施形態１１に記載の方法。
【符号の説明】
【００５６】
１０    ガラス製造装置
１２    ガラス溶融炉
１４    溶融槽
１６    上流ガラス製造装置
１８    貯蔵容器
２０    原材料供給装置
２２    モータ
２４    原材料
２８    溶融ガラス
３０    下流ガラス製造装置
３２    第１の結合導管
３４    清澄槽
３６    混合槽
３８    第２の結合導管
４０    供給槽
４２    成形体
４４    出口導管
４６    第３の結合導管
４８    成形装置
５０    入口導管
５８    ガラスリボン
６２    ガラスシート
６４    ロボット
６５    保持器具
７２    エッジロール
８２    牽引ロール
１４０    溶融および供給構成部材
１５０    シート搬送構成部材
【図１】
2019518703.tif 000003
【図２】
2019518703.tif 000004
【図３】
2019518703.tif 000005
【図４】
2019518703.tif 000006
【図５】
2019518703.tif 000007
【図６】
2019518703.tif 000008
【国際調査報告】
2019518703.tif 000009
2019518703.tif 000010
2019518703.tif 000011